HDPE WITH THE POLYOLEFIN IMPACT STRENGTH MODIFIER COMPOSITION
ПЭВП С ПОЛИОЛЕФИНОВЫМ СОСТАВОМ МОДИФИКАТОРА УДАРОПРОЧНОСТИ

FIELD: chemistry.SUBSTANCE: invention relates to the polyolefin composition, its preparation and use as the impact strength modifier in the polyolefin blend compositions. Polyolefin composition contains (A) 5–35 wt.% of the propylene based polymer, containing not less than 90 wt.% of propylene units and containing not more than 10 wt.% of soluble in xylene at 25 °C (XS) fraction, (B) 25–50 wt.% of ethylene homo-polymer containing 5 wt.% or less of soluble in xylene at 25 °C (XS) fraction, in relation to the mass (B), and (C) 30–60 wt.% of ethylene and propylene copolymer, containing from 25 wt.% to 75 wt.% of ethylene units and containing from 55 wt.% to 95 wt.% of soluble in xylene at 25 °C (XS) fraction. Composition has not more than 20 wt.% of the fraction obtained by dissolution in o-xylene at 100 °C at the separation second stage by the pre-fractionation method. At that, the blend composition contains the polyolefin and at least 50 wt.% of one or more polyolefins composition.EFFECT: resulting blend polyolefin composition can be used for the large-sized products injection molding exhibiting the thermal shrinkage low values in combination with improved mechanical properties, such as impact strength and elongation.15 cl, 3 tbl, 12 ex
Изобретение относится к составу полиолефина, его получению и использованию в качестве модификатора ударопрочности в смесевых композициях полиолефина. Состав полиолефина содержит (A) 5-35 вес.% полимера на основе пропилена, содержащего не менее 90 вес.% пропиленовых звеньев и содержащего не более 10 вес.% фракции, растворимой в ксилоле при 25° С (XS), (B) 25-50 вес.% гомополимера этилена, содержащего 5 вес.% или менее фракции, растворимой в ксилоле при 25°С (XS), по отношению к массе (В), и (C) 30-60 вес.% сополимера этилена и пропилена, содержащего от 25 вес.% до 75 вес.% этиленовых звеньев и содержащего от 55 вес.% до 95 вес.% фракции, растворимой в ксилоле при 25°С (XS). Состав имеет не более 20 вес.% фракции, полученной при растворении в о-ксилоле при 100° С на второй стадии разделения способом предварительного фракционирования. При этом смесевая композиция содержит состав полиолефина и не менее 50 вес.% одного или нескольких полиолефинов. Полученная смесевая композиция полиолефина может быть использована для литья под давлением крупногабаритных изделий, демонстрирующих низкие значения термической усадки в сочетании с улучшением механических свойств, например ударной вязкости и удлинения. 4 н. и 11 з.п. ф-лы, 3 табл., 12 пр.